"01質量以上のカーボンブラックと平均繊維径が09μm以下の非導電性繊維物質とを含有する鉛蓄電池の負極活物質。前記非導電性繊維物質はグラスファイバーであることを特徴とする、請求項1の鉛蓄電池の負極活物質。前記非導電性繊維物質の平均繊維径が01μm以上09μm以下であることを特徴とする、請求項1または2の鉛蓄電池の負極活物質。前記非導電性繊維物質を005質量以上1質量以下含有することを特徴とする、請求項1~3のいずれかの鉛蓄電池の負極活物質。前記非導電性繊維物質の平均繊維長が5μm以上5mm以下であることを特徴とする、請求項1~4のいずれかの鉛蓄電池の負極活物質。前記カーボンブラックを01質量以上10質量以下含有することを特徴とする、請求項1~5のいずれかの鉛蓄電池の負極活物質。前記非導電性繊維物質の平均繊維径が05μm以上09μm以下、含有量が005質量以上08質量以下、前記カーボンブラックの含有量が10質量以上3質量以下であることを特徴とする、請求項1~6のいずれかの鉛蓄電池の負極活物質。請求項1~7のいずれかの負極活物質を保持する負極板と、正極板と、電解液とを備える、鉛蓄電池。この発明の課題は、高価なカーボンウィスカーあるいはグラファイトウィスカーを用いず、かつ効果的に負極活物質からのカーボンブラックの流出を抑制することにある。この発明は、01質量以上のカーボンブラックと平均繊維径が09μm以下の非導電性繊維物質とを含有する鉛蓄電池の負極活物質にある。またこの発明は、上記の負極活物質を保持する負極板と、正極板と、電解液とを備える、鉛蓄電池にある。この発明では、負極活物質の細孔に非導電性繊維物質を分散させて、カーボンブラックの流出を抑制する。非導電性繊維物質はカーボンブラックの流出を抑制する安価な材料で良く、細孔中にネットを構成することにより、カーボンブラックの流出を抑制する。以上のように、この発明での非導電性繊維物質は、カーボンウィスカー、グラファイトウィスカーのように、それ自体が導電性の経路となるものではない。また非導電性繊維物質は繊維径が09μm以下の小径の繊維なので、少量でも細孔からのカーボンブラックの流出を抑制できる。この結果、硫酸鉛の還元を容易にして、PSOC下での鉛蓄電池の寿命性能を向上させ、またカーボンブラックの流出による電解液の汚染を抑制する。非導電性繊維物質は負極活物質の細孔に存在してカーボンブラックの流出を防ぐ、一種のネットとして作用する。従ってその種類は任意であるが、好ましくは非導電性繊維物質をグラスファイバーとする。グラスファイバーでは、繊維径が09μm以下のものを工業的に入手できるので、実用的である。また好ましくは、非導電性繊維物質の平均繊維径を01μm以上09μm以下とする。前記のように非導電性繊維物質はカーボンブラックの流出を防ぐネットとして作用するので、繊維径が小さいほど有効で、平均繊維径が09μm以下で大きな効果が得られ、12μm以上では効果が小さい図1,図3,図5。この一方で、繊維径が01μm未満のものは紡糸が難しい。そこで平均繊維径を01μm以上09μm以下とすることが好ましい。特に好ましくは、負極活物質は非導電性繊維物質を005質量以上10質量以下含有する。図1に示すように、005質量の非導電性繊維物質で既に充分な効果があり、過剰量の含有は好ましくないので10質量以下が好ましい。非導電性繊維物質は負極活物質の細孔からカーボンブラックが流出することを抑制するネットとして作用するので、非導電性物質自体の流出を防ぐために負極活物質の平均細孔径よりも長さのある5μm以上の平均繊維長が好ましく、活物質ペーストの作りやすさ等の理由から、5mm以下の平均繊維長が好ましい。好ましくは、負極活物質はカーボンブラックを01質量以上10質量以下含有する。なおカーボンブラックの種類は、アセチレンブラック、ファーネスブラック、ケッチェンブラック等任意である。図2,図4,図6に示すように、カーボンブラックが01質量よりも多くなると、非導電性物質によりカーボンの流出を抑える効果が高くなり、過剰に含有すると非導電性物質では抑えきれない電解液の汚染、負極活物質中の鉛粉含有量の減少等の弊害が生じるので、好ましくは10質量以下含有させる。最も好ましくは、非導電性繊維物質の平均繊維径を05μm以上09μm以下、含有量を005質量以上08質量以下、カーボンブラックの含有量を10質量以上3質量以下とする。平均繊維径が05μm以上09μm以下の非導電性繊維物質は工業的に入手が容易である。また図3と図5の比較から明らかなように、含有量を03質量から08質量へと増しても効果は余り増さないので、非導電性繊維物質の含有量は005質量以上08質量以下が好ましい。またカーボンブラックの効果は15質量付近から飽和するので、含有量は10質量以上3質量以下が好ましい。以下に、本発明の実施の態様を示す。本発明の実施に際しては、当業者の常識及び先行技術の開示に従い、実施の態様を適宜に変更できる。鉛蓄電池の試作平均一次粒子径が35nmのアセチレンブラックをカーボンブラックとし、平均繊維径が05~25μmで平均繊維長が5μm~5mmのグラスファイバーを非導電性繊維物質として、鉛粉、リグニン、硫酸バリウムを加えて負極活物質を製造した。カーボンブラックの種類と粒子径は任意で、ファーネスブラック、オイルブラック、ケッチェンブラック等でも良く、平均一次粒子径は10nm以上100nm以下が好ましい。非導電性繊維物質の種類は任意で、グラスファイバー以外に合成樹脂繊維等でも良い。非導電性繊維物質は平均繊維径が小さいほど、カーボンブラックの流出を防止する効果が高いので、平均繊維径は01μm以上で09μm以下とし、05μm未満のものは製造が困難なので、好ましくは平均繊維径を05μm以上09μm以下とする。非導電性繊維物質が負極活物質から流出することを抑制するため、その平均繊維長は負極活物質の平均細孔径よりも長さのある5μm以上が好ましく、例えば5μm以上5mm以下とする。上記のアセチレンブラック以下単にカーボンブラックということがあるの含有量を0~10質量の範囲で変え、また非導電性繊維物質の含有量を0~5質量の範囲で変え、非導電性繊維物質の平均繊維長と平均繊維径とを変えて、負極活物質原料を製造した。負極活物質原料は、アセチレンブラックと非導電性繊維物質の他に、リグニンを02質量、硫酸バリウムを05質量含有し、残部が鉛粉で、合計を100質量とする。ここではボールミル法による鉛粉を用いたが、鉛粉の製造方法は任意である。またリグニン及び硫酸バリウムの有無は任意で、平均繊維径が1μm以上の他の非導電性繊維物質、例えばアクリル樹脂繊維を添加しても良い。負極活物質原料にイオン交換水と希硫酸とを滴下しつつ混練し、鉛合金からなる負極格子に塗布して負極板とし、定法に従って熟成と乾燥とを施した。正極活物質原料は、ボールミル法による鉛粉にイオン交換水と希硫酸とを滴下しつつ混練し、鉛合金からなる正極格子に塗布して正極板とし、熟成と乾燥とを施した。乾燥後の負極板を微孔性で袋状のポリエチレンセパレータに収容し、1枚の負極板を2枚の正極板で両側から挟んで電槽に挿入し、希硫酸を加えて電槽化成を行った。以上のようにして、実施例及び比較例の単セルから成る鉛蓄電池を試作した。試験法同じ組成の鉛蓄電池を3個ずつ用い、25°Cの水槽にセットして、1時間率電流1CAでの移行放電を6分行った後に、1CAで18分間の放電と1CAで18分間の充電とから成るサイクル充放電を繰り返し、18分の放電中に鉛蓄電池の端子電圧が10V未満に低下すると寿命として、寿命に到るまでのサイクル数を求めた。そして試験後に、電解液中に流出したカーボンブラック量を測定した。結果は3個の鉛蓄電池の平均値で示し、非導電性繊維物質を含有しない鉛蓄電池が寿命に至るまでのサイクル数を100とする相対値により、寿命性能を示す。ここでの寿命性能はPSOC下での鉛蓄電池の耐久性を表す。なお試作の鉛蓄電池は液式であるが、制御弁式鉛蓄電池でも良い。カーボンブラックの流出量を、10以上流出したものを×、流出量が10未満のものを○と評価した。カーボンブラックの流出量が少ないことは、サルフェーションの抑制効果が持続していることの他に、電解液の汚染が少なく、液面レベルの視認性が高いことを意味する。結果平均一次粒子径が35nmのアセチレンブラック含有量:005~15質量と、平均繊維長が5μmのグラスファイバー含有量:005質量とを用いた際の結果を、表1に示す。グラスファイバーの含有量を03質量とし他は同様とした際の結果を表2に、グラスファイバーの含有量を08質量とし他は同様とした際の結果を表3に示す。またグラスファイバーの含有量を005質量とした際のグラスファイバーの平均繊維径の影響を図1に、アセチレンブラックの含有量の影響を図2に示す。同様に、グラスファイバーの含有量を03質量とした際のグラスファイバーの平均繊維径の影響を図3に、アセチレンブラックの含有量の影響を図4に示し、グラスファイバーの含有量を08質量とした際のグラスファイバーの平均繊維径の影響を図5に、アセチレンブラックの含有量の影響を図6に示す。アセチレンブラックを多量まで増加したときのアセチレンブラックの含有量の影響を図7に示し、グラスファイバーは平均繊維径が07μm、平均繊維長が5μmで、含有量は03質量である。図1~図7では、アセチレンブラックの含有量が同じで、グラスファイバー無添加の試料でのサイクル数を100とする相対値により、寿命性能を示す。図1、図3、図5に示すように、グラスファイバーの平均繊維径が小さい程、寿命性能サイクル数比が向上し、平均繊維径が09μmでも寿命性能は充分に向上する。これに対して平均繊維径が12μm以上では、寿命性能は不十分である。平均繊維径が09μm以下で寿命性能が向上することは、グラスファイバーの含有量を005質量から03質量、08質量へと変えても変わらない。以上のように、グラスファイバーの平均繊維径を09μm以下とすることにより高い寿命性能が得られ、平均繊維径が01μm未満のグラスファイバーは製造が困難なので、平均繊維径を01μm以上で09μm以下とし、好ましくは05μm以上で09μm以下とする。グラスファイバーの含有量の効果を表1~表3に示し、カーボンブラックの含有量が01質量以上であれば、005質量の含有で大きな効果が得られ、08質量付近で効果が飽和する。従ってグラスファイバーの含有量は005質量以上で1質量以下とし、好ましくは005質量以上で08質量以下とする。図2、図4、図6、図7はカーボンブラックの含有量の影響を示し、カーボンブラックの含有量を01質量以上に増すと、サイクル中のカーボン流出をグラスファイバーが抑えることで、寿命性能は向上する。詳細は省略するが、カーボンブラックの効果は含有量が15質量程度で飽和し、3質量を越えると流出量が徐々に増加する。これらのことから、カーボンブラックの含有量は01質量以上とし、好ましくは10質量以上10質量以下とし、特に好ましくは10質量以上3質量以下とする。カーボンブラック流出量の評価結果表1~表3を検討する。なお表1~表3では、グラスファイバーを無添加で、アセチレンブラックの含有量が005質量の試料でのサイクル数を100として寿命性能を示し、寿命性能のデータは図1~図7に示したものである。カーボンブラックの流出は含有量が01質量よりも多くなると問題となり、平均繊維径が09μm以下の非導電性繊維物質を005質量以上含有することにより抑制でき、平均繊維径が12μm以上の非導電性繊維物質では、08質量含有してもカーボンブラックの流出を抑制できない。カーボンブラックの含有量を03質量に固定し、グラスファイバーの平均繊維径を07μm、含有量を03質量に固定しながら、グラスファイバーの平均繊維長を50μm、500μm、5mmに変えた際の結果を表4に示す。結果は平均繊維長によらずほぼ同等である。カーボンブラックの種類を、平均一次粒子径が395nmのケッチェンブラックに変えた際の結果を表5に示す。ケッチェンブラックでは、同量のアセチレンブラック表2の試料45よりも僅かに寿命性能が高いが、カーボン流出量の評価結果は同じである。以上のように、カーボンブラックの種類を変えても、ほぼ同等の結果が得られる。これ以外のデータを表6~表9に示し、試料番号は表1~表5と統一してある。またカーボンブラックの種類は特に記載が無い場合は、アセチレンブラックである。表6から、グラスファイバー含有無の場合、グラスファイバー含有の場合と比べ、同量のカーボンブラックを含有しても、カーボンブラックの流出を抑制できず、かつサイクル数の向上も小さいことが分かる。表7から、グラスファイバーの平均繊維径を07μmから25μmに変更すると、カーボンブラックの流出を抑制できず、かつサイクル数向上の効果も小さいことが分かる。さらにカーボンブラックを15質量含有すると、10質量の場合に比べ、サイクル数比が低下し、カーボンブラックの流出が著しくなることが分かる。表8から、ケッチェンブラックを用いても、その含有量を15質量とすると、大きなサイクル数比は得られず、かつカーボンブラックの流出が著しくなることが分かる。表9から、グラスファイバーの含有量を005質量~10質量とすると、サイクル数比が向上し、カーボンブラックの流出も無いことが分かる。この場合も、カーボンブラックの含有量が適正で、グラスファイバーの平均繊維径と平均繊維長が適正であることが前提となることはいうまでもない。実施例から、以下の効果が得られることが判明した。1平均繊維径が09μm以下の非導電性繊維物質を、01質量以上のカーボンブラックと共に、負極活物質に含有することにより、サルフェーションを抑制すると共に、カーボンブラックの流出を抑制できる。2非導電性繊維物質の平均繊維径を12μm以上とすると、効果が小さい。3平均繊維径が09μm以下の非導電性繊維物質の効果は、含有量が005質量、03質量、08質量の何れでも得られる。4カーボンブラックの含有量を005質量とすると、カーボンブラックの流出量は多くなく、非導電性繊維物質自体にサルフェーション抑制の効果はないため、平均繊維径が09μm以下の非導電性繊維物質を含有しても、サルフェーションは充分には抑制できない。"